FR 2938701 A1 20100521 FR 0857897 A 20081120 PROCEDE D'AMINCISSEMENT D'UN BLOC REPORTE SUR UN SUBSTRAT DOMAINE DE L'INVENTION L'invention a trait au domaine de la fabrication de composants microélectroniques, et plus particulièrement à l'amincissement de composants microélectroniques rapportés sur un substrat. ETAT DE LA TECHNIQUE Dans certains détecteurs matriciels, la fonction de détection du rayonnement électromagnétique est réalisée par une matrice d'éléments sensibles rapportés sur un substrat comprenant l'ensemble de la circuiterie de lecture desdits éléments. Parmi de tels détecteurs, on peut par exemple citer ceux éclairés par la face arrière ou encore, ceux mettant en oeuvre des bolomètres à membrane suspendue. De tels détecteurs sont usuellement conçus par hybridation, par exemple au moyen de techniques de � flipchip �, d'hybridation par collage simple ou par insertion. Les composants ainsi reportés sur le substrat sont ensuite amincis afin de réaliser leur 20 fonction de détection. Les techniques d'amincissement mécanique de l'état de la technique, comme par exemple le polissage ou le rodage, permettent d'obtenir des épaisseurs finales d'environ 20 micromètres avec une bonne précision. Ces techniques consistent généralement à répéter 25 des cycles d'amincissement du matériau sur une épaisseur donnée, suivi du contrôle de l'amincissement réellement produit. Toutefois, l'obtention d'épaisseurs inférieures à 20 micromètre nécessite un nombre important de tels cycles, ainsi qu'un parallélisme très précis des amincissements successifs. Généralement, il est considéré que l'amincissement mécanique ne donne pas de bons résultats lorsqu'une épaisseur résiduelle inférieure à 20 30 micromètres est souhaitée. Il existe également des techniques d'amincissement par attaque chimique, mettant en oeuvre des couches d'arrêt. Lors de la fabrication des composants microélectroniques à amincir, il est inséré dans chacun de ceux-ci une couche dite d'� arrêt �. Cette couche 35 d'arrêt, insensible à l'attaque chimique utilisée pour amincir les composants, permet ainsi un contrôle efficace de l'amincissement. Toutefois l'introduction d'une couche d'arrêt à l'intérieur même des composants à amincir nécessite une fabrication plus complexe et coûteuse de ceux-ci. Il est par exemple nécessaire de prévoir des étapes de dépôts spécifiques sous ultravide lorsque les composants comprennent des composés II-VI ou III-V, de fabrication de couche d'arrêt en SiO2 pour des composants en silicium, ou encore l'introduction de couches spécifiques dopées en profondeur. EXPOSE DE L'INVENTION Le but de la présente invention est de résoudre les problèmes susmentionnés en proposant un procédé d'amincissement de composants reportés sur un substrat, qui permette d'obtenir des épaisseurs résiduelles très faibles avec une grande précision, sans que cela induise une complexité de fabrication des composants à amincir ou un coût élevé. A cet effet, l'invention a pour objet un procédé d'amincissement d'un bloc reporté sur un substrat, qui, selon l'invention, comporte : ^ le dépôt, au moins sur le substrat et de manière adjacente et contigüe audit bloc reporté, d'une couche d'arrêt réalisée en un matériau de plus grande résistance ou dureté que le matériau constitutif du bloc reporté à amincir et d'épaisseur plus faible que celle dudit bloc reporté ; ^ le déclenchement de l'amincissement du bloc reporté. Selon un mode de réalisation de l'invention, l'arrêt de l'amincissement est déclenché lorsque la vitesse de l'amincissement décroit. En d'autres termes, une couche d'arrêt de dureté élevée est déposée sur le substrat et de manière contigüe avec le bloc à amincir. Ainsi, tant que l'amincissement est réalisé exclusivement sur le bloc, constitué d'un matériau moins dur, une vitesse d'amincissement est observée, vitesse qui chute lorsque l'amincissement atteint la couche d'arrêt, en raison de la dureté plus élevée de ladite couche d'arrêt. Cette chute de la vitesse sert alors de critère d'arrêt de l'amincissement. Le bloc présente alors une épaisseur résiduelle égale à celle de la couche d'arrêt. Il n'est donc pas besoin de faire appel à une couche d'arrêt intégrée au bloc lui-même, dont on a démontré la plus grande complexité de réalisation, et l'épaisseur atteignable est ici uniquement limitée par les techniques de dépôt de la couche d'arrêt. Une précision d'amincissement inférieure au micromètre est ainsi possible.35 Selon l'invention, la couche d'arrêt peut être déposée par électrolyse ou par dépôt électrolytique ou par dépôt simple, tel que évaporation, pulvérisation, dépôt chimique en phase vapeur : CVD (� Chemical Vapor Deposition �), voire torche plasma. Selon l'invention, la réalisation de la couche d'arrêt peut comporter le dépôt d'une couche de germe par pulvérisation ou évaporation sur le substrat, suivi du dépôt par électrolyse sur la couche de germe d'une couche de croissance en matériau de plus grande résistance ou dureté que celle dudit bloc reporté. Le bloc reporté à amincir est par exemple réalisé en silicium, et le matériau de plus grande résistance ou dureté de la couche d'arrêt est un métal dur, notamment du chrome, du nickel ou du cuivre, ou un alliage de ceux-ci. Avantageusement, la couche d'arrêt peut comporter à sa surface supérieure une couche en 15 diamant, en carbure de silicium ou en alumine. L'amincissement peut être réalisé par polissage ou par rodage. Selon un mode de réalisation de l'invention, la durée de l'amincissement est 20 préprogrammée en fonction d'une vitesse d'amincissement prédéterminée du bloc reporté, la durée de l'amincissement étant sélectionnée pour que l'amincissement attaque également partiellement la couche d'arrêt. Selon un mode de réalisation de l'invention, la couche d'arrêt est également déposée sur 25 la face supérieure du bloc reporté, le procédé comportant en outre retrait de la portion de couche d'arrêt déposée sur la face supérieure du bloc reporté préalablement au déclenchement de l'amincissement du bloc reporté. Selon une version de l'invention, le bloc reporté est enrobé préalablement au dépôt de la 30 couche d'arrêt. Selon un autre mode de réalisation de l'invention, le bloc reporté appartient à une matrice de blocs reportés sur le substrat, la couche d'arrêt étant déposée au moins entre les blocs de la matrice et l'amincissement étant réalisé collectivement sur l'ensemble des blocs de 35 la matrice. BREVE DESCRIPTION DES FIGURES L'invention sera mieux comprise à la lecture de la description qui va suivre, donnée uniquement à titre d'exemple, et réalisée en relation avec les dessins annexés, dans lesquels des références identiques désignent des éléments identiques ou analogues, et dans lesquels : - les figures 1 à 4 illustrent le principe général du procédé selon l'invention ; et - les figures 5 à 12 illustrent un procédé de fabrication d'un détecteur matriciel à retroéclairage selon l'invention. DESCRIPTION DETAILLEE DE L'INVENTION Sur la figure 1, des blocs de silicium 10, 12 sont reportés sur un substrat 14, par exemple par la technologie � flip-chip �, par un collage simple, ou par insertion de pointes après un pré-enrobage comme décrit dans la demande WO-A-2006 054005, ou toute autre technique permettant d'hybrider ensemble deux ensembles hétérogènes. Le procédé d'amincissement selon l'invention débute par le dépôt d'une couche d'arrêt 16 sur la face supérieure de l'ensemble hybridé, de manière à recouvrir les blocs reportés 10, 12 et le substrat 14 (figure 2). La couche d'arrêt 16 présente une dureté supérieure à celle du matériau constituant les blocs 10, 12, et une épaisseur e inférieure à celle des blocs 10, 12. Le dépôt de la couche d'arrêt 16 est classiquement réalisé par électrolyse ou dépôt électrolytique selon des techniques connues. Par exemple, la couche d'arrêt 16 est obtenue par dépôt d'une première couche de germe 18 (plus connue sous l'expression anglo-saxonne � seed layer �), suivi du dépôt d'une couche de croissance 20 par électrolyse. La couche de germe 18 est réalisée en deux phases. Un premier dépôt d'une couche d'accroche en titane, en chrome ou en tungstène est dans un premier temps réalisé par pulvérisation ou évaporation, puis une couche de métal, tel que de l'or, du cuivre, du platine, ou du nickel (ou tout autre matériau propice à l'électrolyse) est déposé sur la couche d'accroche. 435 La couche de croissance 20 est quant à elle déposée sur la couche de germe 18 par électrolyse, et est constituée d'un matériau électrolysable plus dur que celui constituant les blocs 10, 12. Lorsque ces derniers sont constitués de silicium, la couche de croissance 20 est préférentiellement constituée de chrome, de nickel ou de cuivre. Le dépôt de la couche d'arrêt 16 peut également être obtenu au moyen d'un dépôt simple, par exemple au moyen d'une évaporation, un dépôt chimique en phase vapeur, un dépôt chimique en phase vapeur assisté par plasma, une pulvérisation ou toute technique de dépôt classique sur semi-conducteur. Le dépôt de la couche d'arrêt 16 peut également être réalisé par une combinaison de ces techniques. Par exemple, la couche 16 est obtenue par un premier dépôt électrolytique d'un métal épais de dureté moyenne, suivi par un second dépôt simple d'une couche très dure comme du diamant, du carbure de silicium ou de l'alumine par exemple. Une fois la couche d'arrêt 16 déposée, le procédé selon l'invention se poursuit par l'amincissement des blocs reportés 10, 12 (figure 3). Une technique d'amincissement mécanique, comme par exemple un rodage ou un 20 polissage, est mise en oeuvre. Une fois la portion de la couche d'arrêt 16 ôtée de la face supérieure des blocs 10, 12, l'amincissement se poursuit dans l'épaisseur de ceux-ci. L'amincissement présente alors une vitesse de progression définie par la dureté du matériau constitutif des blocs. 25 Une fois que l'amincissement atteint la face supérieure de la couche d'arrêt 16 déposée sur le substrat de manière adjacente et contigüe au bloc 10, 12, la dureté de la couche d'arrêt 16 induit une chute de la vitesse d'amincissement et l'amincissement est alors stoppé. L'épaisseur résiduelle des blocs 10, 12 est ainsi, dans cet exemple, sensiblement 30 égale à l'épaisseur e de la couche d'arrêt 16. Dans une première variante, l'arrêt de l'amincissement est préprogrammé. Par exemple, lorsque l'amincissement est réalisé mécaniquement à l'aide d'un dispositif de polissage qui comprend une brosse entraînée en rotation par un moteur électrique, on connaît la 35 vitesse d'amincissement en fonction de la nature des matériaux à amincir et des réglages du dispositif de polissage. Ainsi, par exemple pour un réglage particulier de celui-ci, la vitesse � Vs, � d'amincissement du silicium constitutif des blocs 10, 12 est connue, de même que la vitesse � VCr � d'amincissement de la couche d'arrêt 16. 10 15 Dans un premier temps, le dispositif de polissage est programmé pour qu'il fonctionne pendant N minutes avec N = E ù 0 où : ^ E est l'épaisseur à ôter des blocs 10, 12, ^ et A est une épaisseur prédéterminée très inférieure à E (voir figure 2). Une fois ce premier amincissement terminé, l'épaisseur résiduelle des blocs 10, 12 est alors proche de l'épaisseur de la couche d'arrêt 16. Dans un second temps, on programme le dispositif avec les mêmes réglages pour qu'il fonctionne pendant M minutes avec M = 0 + , expression dans laquelle 8 désigne une Vsi épaisseur prédéterminée très inférieure à A. Le dispositif de polissage retire ainsi l'épaisseur A des blocs 10, 12 et attaque la couche d'arrêt 16. Du fait de la différence de dureté entre le matériau constitutifs des blocs 10, 12 et celui de la couche d'arrêt 16, ce n'est pas une épaisseur 8 supplémentaire qui va être retirée des blocs 10, 12 pendant les M minutes de polissage, mais une épaisseur c = 8x' du fait Vsi que le dispositif attaque également la couche d'arrêt 16. L'intérêt de programmer une durée correspondant à une épaisseur supérieure à A réside dans le fait que la surface supérieure des blocs 10, 12 va subir un polissage uniforme, les rendant sensiblement lisses. La précision de l'épaisseur finalement obtenue dépend donc du paramètre 8 et de la sélectivité de l'amincissement caractérisé par le rapport V La sélectivité de VCr v Cr l'amincissement est réglée par le choix du ou des matériaux constitutifs de la couche d'arrêt 16. Par exemple avec des blocs 10, 12 en silicium et une couche d'arrêt 16 en chrome, la sélectivité V est sensiblement égale à 10. En ajoutant une pellicule de VCr diamant, de carbure de silicium ou d' alumine à la surface de la couche d'arrêt 16, la sélectivité passe alors à 100. Vsi Ainsi en considérant qu'un dispositif de polissage de l'état de la technique permet une précision d'amincissement de p micromètre lorsqu'il est utilisé seul, cette précision passe à px cr grâce à l'utilisation de la couche d'arrêt 16. Un gain de précision de dix, voire Vs de cent, est ainsi obtenu tout en garantissant des surfaces très lisses des blocs amincis. On notera qu'un amincissement par attaque chimique peut également être programmé selon le même principe. De même, une détection active de la chute de la vitesse d'amincissement peut également 10 être mise en oeuvre. Par exemple, le moteur électrique du dispositif de polissage est commandé en couple au moyen d'un courant d'alimentation. Lorsque la brosse du dispositif rencontre la couche d'arrêt 16 plus dure, le courant d'alimentation est augmenté de manière significative afin de conserver le couple constant. Cette augmentation de courant correspond alors à la chute de la vitesse d'amincissement et la détection de cette 15 augmentation de courant est utilisée pour stopper l'amincissement. Une fois l'amincissement terminé, la couche d'arrêt 16 est alors retirée (figure 4), par exemple en réalisant une attaque chimique de celle-ci, bien connue de l'homme du métier. Préférentiellement, la couche d'arrêt 16 est sélectionnée afin d'être sensible à une attaque chimique sélective ne dégradant sensiblement pas les matériaux constitutifs des blocs 10, 12 et du substrat 14, ce qui est le cas lorsque les blocs 10, 12 sont en silicium et la couche d'arrêt 16 est réalisée en chrome, en nickel ou en cuivre. 25 On notera également que les blocs reportés 10, 12 jouent par ailleurs le rôle de masque vis-à-vis de l'attaque chimique utilisée pour retirer la couche d'arrêt 16, protégeant ainsi les portions de substrat situés sous eux. Dans le cas où un pré-enrobage des blocs 10, 12 a été réalisé préalablement au dépôt de la couche d'arrêt 16, la portion d'enrobage 22, 24 30 située entre les blocs 10, 12 et le substrat 14 (plus communément connue sous l'expression anglo-saxonne d'� underfill �) joue également ce rôle de masquage. Ce pré- enrobage peut être constitué d'une résine polymère (colle époxy, colle silicone, et est destiné à protéger et fiabiliser les composants, et plus précisément à assurer l'herméticité desdits composants, tout en réduisant les contraintes sur les éléments de liaison. 35 Les figures 5 à 12 illustrent un procédé de fabrication d'un détecteur matriciel à éclairage arrière, ou détecteur rétroéclairé, mettant en oeuvre le procédé d'amincissement selon l'invention. V 20 Le procédé de fabrication débute (figure 5) par la réalisation d'un circuit 50 de détection en technologie CMOS, comportant une matrice de photodétecteurs élémentaires. Un circuit 60 de traitement du signal en technologie CMOS est également réalisé (figure 6) et intégré dans un substrat. Une hybridation du circuit de détection 50 et du circuit 60 de traitement du signal est alors réalisée (figure 7) de manière traditionnelle, par exemple par un collage, par une technique de � flip-chip �, par une technique d'insertion de pointe, ou autres. Le procédé de fabrication se poursuit ensuite par l'enrobage des photodétecteurs élémentaires (figure 8). Ces étapes sont classiques et ne seront donc pas décrites plus en détail pour des raisons de concision. Le procédé de fabrication se poursuit alors par l'amincissement des photodétecteurs tel que décrit précédemment, à savoir le dépôt d'une couche d'arrêt 90 (figure 9), préférentiellement uniquement entre les photodétecteurs, suivi d'un rodage ou d'un polissage (figure 10), l'amincissement se terminant lorsqu'une chute de la vitesse du rodage ou du polissage survient. Le procédé de fabrication se poursuit alors par le retrait de la couche d'arrêt 90 par attaque chimique, et une étape dite de � post processing � rendue possible par une épaisseur faible des photodétecteurs (figure 11). Cette étape consiste notamment en l'adjonction d'une microlentille 110 ou d'un filtre coloré 112 sur la face supérieure de chaque photodétecteur aminci, comme cela est connu en soi. En effet, avec une telle faible épaisseur des photodétecteurs, il est possible de réaliser les étapes technologiques suivantes, telle que la lithographie en vue de graver des filtres ou des réseaux, ce que n'autorise pas un photodétecteur d'épaisseur plus importante. Après une étape de test électro-optique (figure 12), par exemple réalisée collectivement au moyen d'une carte à pointes agencée sous le circuit de traitement du signal, la plaque constituée des photodétecteurs 50 hybridés au circuit de traitement du signal 60 est découpée (figure 13) pour un assemblage des circuits imageurs élémentaires ainsi obtenus dans un boitier. Grâce à l'invention, il est ainsi obtenu les avantages suivants : ^ un contrôle précis de l'amincissement ; une précision inférieure au micromètre est ainsi obtenue grâce à l'invention et des épaisseurs résiduelles inférieures à 10 micromètres sont réalisables ; ^ l'amincissement faible ainsi réalisé permet de continuer par un procédé de type semiconducteur. En effet, dans l'état de la technique, pour procéder à des traitements ultérieurs tels que de la photolithographie, ou des dépôts, il est nécessaire de changer le support d'accueil de l'ensemble aminci en raison de l'épaisseur importante de celui-ci. Grâce aux épaisseurs très faibles obtenues par le procédé selon l'invention, il n'est plus besoin de changer de support. Un gain de temps et de matériel est ainsi réalisé ; ^ l'utilisation de la couche d'arrêt déposée sur le substrat joue également le rôle de couche de protection de celui-ci lors de l'amincissement. Dans l'état de la technique, une couche de protection est également nécessaire pour protéger le substrat lors de l'amincissement. De fait, le dépôt de la couche d'arrêt ne constitue pas une étape supplémentaire dans le processus de fabrication des composants micro électroniques hybridés amincis ; ^ le coût de l'amincissement selon l'invention est sensiblement réduit par rapport aux techniques utilisant l'incorporation d'une couche d'arrêt à l'intérieur même des blocs reportés à amincir. REVENDICATIONS1. Procédé d'amincissement d'un bloc (10, 12) reporté sur un substrat (14), caractérisé en ce qu'il comporte : ^ le dépôt, au moins sur le substrat (14) et de manière adjacente et contigüe au bloc reporté (10, 12), d'une couche d'arrêt (16) réalisée en un matériau de plus grande résistance ou dureté que le matériau constitutif du bloc reporté (10, 12) et d'épaisseur plus faible que celle dudit bloc reporté (10, 12) ; ^ le déclenchement de l'amincissement du bloc reporté (10, 12). 2. Procédé d'amincissement d'un bloc (10, 12) reporté sur un substrat (14) selon la revendication 1, caractérisé en ce que la couche d'arrêt (16) est déposée par voie électrolytique ou par dépôt simple, notamment par évaporation. 3. Procédé d'amincissement d'un bloc (10, 12) reporté sur un substrat (14) selon la revendication 1, caractérisé en ce que le dépôt de la couche d'arrêt (16) comporte le dépôt d'une couche de germe (18) par pulvérisation ou évaporation, suivi du dépôt par électrolyse sur la couche de germe (18) d'une couche de croissance (20) du matériau de plus grande résistance ou dureté que celle du matériau constitutif du bloc reporté (10, 12). 4. Procédé d'amincissement d'un bloc (10, 12) reporté sur un substrat (14) selon l'une quelconque des revendications précédentes, caractérisé en ce que le bloc reporté (10, 12) est réalisée en silicium, et en ce que le matériau de plus grande résistance ou dureté, constitutif de la couche d'arrêt est un métal dur, notamment du chrome, du nickel ou du cuivre, ou un alliage de ceux-ci. 5. Procédé d'amincissement d'un bloc (10, 12) reporté sur un substrat (14) selon l'une quelconque des revendications précédentes, caractérisé en ce que la couche d'arrêt (16) comporte à sa surface supérieure une couche réalisée en diamant, en carbure de silicium ou en alumine. 6. Procédé d'amincissement d'un bloc (10, 12) reporté sur un substrat (14) selon l'une quelconque des revendications précédentes, caractérisé en ce que l'amincissement est réalisé par polissage ou par rodage. 7. Procédé d'amincissement d'un bloc (10, 12) reporté sur un substrat (14) selon l'une quelconque des revendications précédentes, caractérisé en ce que durée de l'amincissement est préprogrammée en fonction d'une vitesse d'amincissement prédéterminée du bloc reporté (10, 12), la durée de l'amincissement étant sélectionnée pour que l'amincissement attaque également la couche d'arrêt (16). 8. Procédé d'amincissement d'un bloc (10, 12) reporté sur un substrat (14) selon l'une quelconques des revendications précédentes, caractérisé en ce que la couche d' arrêt (16) est également déposée sur la face supérieure du bloc reporté, et en ce qu'il comporte en outre le retrait de la portion de couche d'arrêt déposée sur la face supérieure du bloc reporté préalablement au déclenchement de l'amincissement du bloc reporté. 9. Procédé d'amincissement d'un bloc (10, 12) reporté sur un substrat (14) selon l'une quelconque des revendications précédentes, caractérisé en ce qu'un enrobage du bloc reporté est réalisé préalablement au dépôt de la couche d'arrêt (16). 10. Procédé d'amincissement d'un bloc (10, 12) reporté sur un substrat (14) selon l'une quelconque des revendications précédentes, caractérisé en ce que le bloc reporté appartient à une matrice de blocs reportés sur le substrat, la couche d'arrêt étant déposée au moins entre les blocs de la matrice, et l'amincissement étant réalisé collectivement sur l'ensemble des blocs de la matrice.25